【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】
Ｒｅ，Ｗ，ＭｏおよびＮｂのいずれか１種以上をベースとして、Ｃｒ，Ａｌ，Ｓｉ，Ｍｇ，Ｎｂ，Ｆｅ，Ｍｏ，Ｗ，ＰｔおよびＲｈのうち前記の元素とは異なる少なくとも１種以上を含有する合金皮膜。
【請求項２】
Ｒｅをベースとして、ＣｒとＮｉを合金元素として含有する、基本的にＲｅ−Ｃｒ−Ｎｉ三元系合金から成る合金皮膜。
【請求項３】
Ｒｅをベースとして、Ｃｒ，Ｎｉ，ＷおよびＡｌを合金元素として含有する、基本的にＲｅ−Ｃｒ−Ｎｉ−Ｗ−Ａｌ五元系合金から成る合金皮膜。
【請求項４】
Ｗをベースとして、ＣｒとＮｉを合金元素として含有する、基本的にＷ−Ｃｒ−Ｎｉ三元系合金から成る合金皮膜。
【請求項５】
Ｒｅ，Ｉｒ，Ｒｈ，ＰｔおよびＴａのいずれか１種以上の塩化物またはフッ化物と、Ｃｒ，Ａｌ，Ｓｉ，Ｍｇ，Ｔａ，Ｎｉ，Ｃｏ，Ｆｅ，ＰｔおよびＲｈから選ばれる元素のうち少なくとも１種以上の塩化物あるいはフッ化物から成る溶融塩中でめっきを施すことを特徴とする合金皮膜の形成方法。
【請求項６】
塩化物またはフッ化物の支持塩中に、Ｒｅ，Ｉｒ，Ｒｈ，ＰｔおよびＴａのいずれか１種以上と、Ｃｒ，Ａｌ，Ｓｉ，Ｍｇ，Ｔａ，Ｎｉ，Ｃｏ，Ｆｅ，ＰｔおよびＲｈから選ばれる元素のうち少なくとも１種以上を添加し、更に塩素ガスまたは塩化水素ガスを導入してこれらの塩化物を生成させた溶融塩中でめっきを施すことを特徴とする合金皮膜の形成方法。
【請求項７】
Ｒｅ，Ｉｒ，Ｒｈ，ＰｔおよびＴａのいずれか１種以上の第１の塩化物またはフッ化物と、Ｃｒ，Ａｌ，Ｓｉ，Ｍｇ，Ｔａ，Ｎｉ，Ｃｏ，Ｆｅ，ＰｔおよびＲｈのうち前述の元素とは異なる少なくとも１種以上の第２の塩化物またはフッ化物を含む溶融塩中で、前記第１の塩化物またはフッ化物に含まれる金属の一種以上と第２の塩化物またはフッ化物に含まれる金属の一種以上との合金を電極としてめっきを施すことを特徴とする合金皮膜の形成方法。
【請求項８】
Ｒｅ，Ｉｒ，Ｒｈ，ＰｔおよびＴａのいずれか１種以上の第１の塩化物またはフッ化物と、Ｃｒ，Ａｌ，Ｓｉ，Ｍｇ，Ｔａ，Ｎｉ，Ｃｏ，Ｆｅ，ＰｔおよびＲｈのうち前述の元素とは異なる少なくとも１種以上の第２の塩化物またはフッ化物を含む溶融塩中で、前記第１の塩化物またはフッ化物に含まれる金属の一種以上と第２の塩化物またはフッ化物に含まれる金属の一種以上とを電極として、交互または同時にめっきを施すことを特徴とする合金皮膜の形成方法。
【請求項９】
請求項１乃至４のいずれかに記載の合金皮膜を被覆した基材を用いたことを特徴とする高温装置部材。
【請求項１０】
請求項１乃至４のいずれかに記載の合金皮膜を、基材と熱遮蔽皮膜との間に介在させたことを特徴とする高温装置部材。
【請求項１１】
請求項５乃至８のいずれかに記載の方法で基材の表面に合金皮膜を形成したことを特徴とする高温装置部材。
【請求項１２】
請求項５乃至８のいずれかに記載の方法で基材の表面に合金皮膜を形成し、この合金皮膜の表面に熱遮蔽皮膜を形成したことを特徴とする高温装置部材。
【手続補正２】
【補正対象書類名】明細書
【補正対象項目名】０００９
【補正方法】変更
【補正の内容】
【０００９】
【課題を解決するための手段】
請求項１に記載の発明は、Ｒｅ，Ｗ，ＭｏおよびＮｂのいずれか１種以上をベースとして、Ｃｒ，Ａｌ，Ｓｉ，Ｍｇ，Ｎｂ，Ｆｅ，Ｍｏ，Ｗ，ＰｔおよびＲｈのうち前記の元素とは異なる少なくとも１種以上を含有する合金皮膜である。この合金皮膜は、１１００℃以上、更には１１５０℃以上の高温においても安定であるとともに、優れた耐食性を持ち、しかもＮｉ，Ａｌなどの外方および酸化剤などの内方への拡散を抑制することができる。
請求項２に記載の発明は、Ｒｅをベースとして、ＣｒとＮｉを合金元素として含有する、基本的にＲｅ−Ｃｒ−Ｎｉ三元系合金から成る合金皮膜である。
請求項３に記載の発明は、Ｒｅをベースとして、Ｃｒ，Ｎｉ，ＷおよびＡｌを合金元素として含有する、基本的にＲｅ−Ｃｒ−Ｎｉ−Ｗ−Ａｌ五元系合金から成る合金皮膜である。
請求項４に記載の発明は、Ｗをベースとして、ＣｒとＮｉを合金元素として含有する、基本的にＷ−Ｃｒ−Ｎｉ三元系合金から成る合金皮膜である。
【手続補正３】
【補正対象書類名】明細書
【補正対象項目名】００１０
【補正方法】変更
【補正の内容】
【００１０】
請求項５に記載の発明は、Ｒｅ，Ｉｒ，Ｒｈ，ＰｔおよびＴａのいずれか１種以上の塩化物またはフッ化物と、Ｃｒ，Ａｌ，Ｓｉ，Ｍｇ，Ｔａ，Ｎｉ，Ｃｏ，Ｆｅ，ＰｔおよびＲｈから選ばれる元素のうち少なくとも１種以上の塩化物あるいはフッ化物から成る溶融塩中でめっきを施すことを特徴とする合金皮膜の形成方法である。これにより、前述した溶融塩めっきの持つ利点を生かして、合金皮膜を形成することができる。更に、欠陥の少ない緻密な合金皮膜を形成できるため、従来、耐熱・耐食性が不十分であったＰｔ，Ｒｈ基の合金皮膜に関しても、十分な特性を付与することができる。
【手続補正４】
【補正対象書類名】明細書
【補正対象項目名】００１１
【補正方法】変更
【補正の内容】
【００１１】
請求項６に記載の発明は、塩化物またはフッ化物の支持塩中に、Ｒｅ，Ｉｒ，Ｒｈ，ＰｔおよびＴａのいずれか１種以上と、Ｃｒ，Ａｌ，Ｓｉ，Ｍｇ，Ｔａ，Ｎｉ，Ｃｏ，Ｆｅ，ＰｔおよびＲｈから選ばれる元素のうち少なくとも１種以上を添加し、更に塩素ガスまたは塩化水素ガスを導入してこれらの塩化物を生成させた溶融塩中でめっきを施すことを特徴とする合金皮膜の形成方法である。これにより、き裂等の欠陥のない緻密な合金皮膜をより安価に形成することができる。この塩化物またはフッ化物の支持塩としては、周期律表で、アルカリ金属とアルカリ土類金属の元素の塩化物またはフッ化物の支持塩等を使用することができる。
【手続補正５】
【補正対象書類名】明細書
【補正対象項目名】００１２
【補正方法】変更
【補正の内容】
【００１２】
請求項７に記載の発明は、Ｒｅ，Ｉｒ，Ｒｈ，ＰｔおよびＴａのいずれか１種以上の第１の塩化物またはフッ化物と、Ｃｒ，Ａｌ，Ｓｉ，Ｍｇ，Ｔａ，Ｎｉ，Ｃｏ，Ｆｅ，ＰｔおよびＲｈのうち前述の元素とは異なる少なくとも１種以上の第２の塩化物またはフッ化物を含む溶融塩中で、前記第１の塩化物またはフッ化物に含まれる金属の一種以上と第２の塩化物またはフッ化物に含まれる金属の一種以上との合金を電極としてめっきを施すことを特徴とする合金皮膜の形成方法である。これにより、安定してめっきを施せるため、より緻密な皮膜を形成できると共に、組成制御を容易にすることができる。
【手続補正６】
【補正対象書類名】明細書
【補正対象項目名】００１３
【補正方法】変更
【補正の内容】
【００１３】
請求項８に記載の発明は、Ｒｅ，Ｉｒ，Ｒｈ，ＰｔおよびＴａのいずれか１種以上の第１の塩化物またはフッ化物と、Ｃｒ，Ａｌ，Ｓｉ，Ｍｇ，Ｔａ，Ｎｉ，Ｃｏ，Ｆｅ，ＰｔおよびＲｈのうち前述の元素とは異なる少なくとも１種以上の第２の塩化物またはフッ化物を含む溶融塩中で、前記第１の塩化物またはフッ化物に含まれる金属の一種以上と第２の塩化物またはフッ化物に含まれる金属の一種以上とを電極として、交互または同時にめっきを施すことを特徴とする合金皮膜の形成方法である。これにより、合金皮膜の組成及び構造を自由に制御することができる。
上述の合成皮膜の形成方法において、Ｒｅ等のベース合金元素の塩化物またはフッ化物と、Ａｌ等の耐食性付与合金元素の塩化物またはフッ化物とは、一般にＡｌ：Ｒｅ＝１：０．０１〜０．５、好ましくは１：０．０２〜０．２のモル比で使用される。また、めっき温度は１５０〜８００℃であり、めっき時間は１０分〜１０時間である。
【手続補正７】
【補正対象書類名】明細書
【補正対象項目名】００１４
【補正方法】変更
【補正の内容】
【００１４】
請求項９に記載の発明は、請求項１乃至４のいずれかに記載の合金皮膜を被覆した基材を用いたことを特徴とする高温装置部材である。これにより、基材の表面を被覆した合金皮膜を介して、基材の腐食・損傷劣化を軽減して、高温装置部材の寿命を延伸させることができる。
【手続補正８】
【補正対象書類名】明細書
【補正対象項目名】００１５
【補正方法】変更
【補正の内容】
【００１５】
請求項１０に記載の発明は、請求項１乃至４のいずれかに記載の合金皮膜を、基材と熱遮蔽皮膜との間に介在させたことを特徴とする高温装置部材である。これにより、基材と熱遮蔽皮膜との間に介在させた合金皮膜を介して、基材との反応による熱遮蔽皮膜の劣化、及び基材内部への雰囲気ガスの侵入を防止して、高温装置部材の寿命を延伸させることができる。
【手続補正９】
【補正対象書類名】明細書
【補正対象項目名】００１６
【補正方法】変更
【補正の内容】
【００１６】
請求項１１に記載の発明は、請求項５乃至８のいずれかに記載の方法で基材の表面に合金皮膜を形成したことを特徴とする高温装置部材である。これにより、基材の表面を被覆したより優れた拡散障壁となり得る合金皮膜を介して、基材の腐食・損傷劣化を軽減して、高温装置部材の寿命を延伸させることができる。
【手続補正１０】
【補正対象書類名】明細書
【補正対象項目名】００１７
【補正方法】変更
【補正の内容】
【００１７】
請求項１２に記載の発明は、請求項５乃至８のいずれかに記載の方法で基材の表面に合金皮膜を形成し、この合金皮膜の表面に熱遮蔽皮膜を形成したことを特徴とする高温装置部材である。これにより、基材と熱遮蔽皮膜との間に介在させた選りすぐれた拡散障壁となり得る合金皮膜を介して、基材との反応による熱遮蔽皮膜の劣化、及び基材内部への雰囲気ガスの侵入を防止して、高温装置部材の寿命を延伸させることができる。